(57)【要約】【課題】貼付用シートを皮膚等の生体に貼り付けて使用する際に、貼付用シートを皮膚に載置してから密着するまでの間、動かないように手で押さえる等の煩雑な操作をなくして貼付することができる貼付用シートを提供する。【解決手段】高分子膜とその外周縁部の少なくとも一部と接して該高分子膜を保持する支持枠とを備え、支持枠の主面上の少なくとも一部に粘着層を設けた貼付用シートにより、該粘着層が皮膚に接着して、貼付用シートを皮膚に仮固定することができ、貼付操作を容易にすることができる。【選択図】図１
2016011274.tif 000002
【特許請求の範囲】
【請求項１】
貼付用シートにおいて、
高分子膜と、
前記高分子膜の外周縁部の少なくとも一部と接して前記高分子膜を保持する支持枠と、を備え、
前記支持枠の主面上の少なくとも一部に粘着層を有することを特徴とする貼付用シート。
【請求項２】
前記高分子膜が、乾燥状態で１００ｎｍ以上１００００ｎｍ以下の範囲内の膜厚を有することを特徴とする請求項１に記載の貼付用シート。
【発明の詳細な説明】
【技術分野】
【０００１】
本発明は、医療用途または美容用途における利用に適した、生体に貼付される貼付用シートに関する。
【背景技術】
【０００２】
近年、美容用の化粧パックシートや、医療用のハップ剤のように、皮膚などの生体表面に貼付して化粧剤や医薬を生体に供給する貼付用シートが開発されている。例えば特許文献１には、アルキルセルロース誘導体を放射線照射により架橋して得られる自己架橋型アルキルセルロース誘導体ヒドロゲルを基材とするシート状パック化粧料が開示されている。
【０００３】
一方、特許文献２には、枠に張られた界面活性高分子の水溶液の泡膜を乾燥させて高分子自立膜を製造する方法が開示されており、製造され高分子自立膜を分離膜等の用途に利用することが意図されている。しかしながら、特許文献２においては、生体表面に貼付する用途については開示がなく、高分子自立膜の接着性などについては一切検討されていない。
【先行技術文献】
【特許文献】
【０００４】
【特許文献１】特許第４５９６７７４号公報
【特許文献２】特許第５３９７７７２号公報
【発明の概要】
【発明が解決しようとする課題】
【０００５】
貼付用シートを生体に貼り付けて使用する際に、貼付用シートが表面張力で皮膚に密着するまでの間は動かないように貼付用シートを皮膚に押し付けておく必要があるため、片手の自由が束縛されるなど操作が煩雑であった。本発明は、以上の点を考慮してなされたものであり、貼付操作が容易な貼付用シートを提供することを目的とする。
【課題を解決するための手段】
【０００６】
上記の問題を解決する第１の発明の要旨は、貼付用シートにおいて、高分子膜と、前記高分子膜の外周縁部の少なくとも一部と接して前記高分子膜を保持する支持枠と、を備え、前記支持枠の主面上の少なくとも一部に粘着層を有することを特徴とするものである。
【０００７】
上記の問題を解決する第２の発明の要旨は、上記の第１の発明に記載の貼付用シートにおいて、前記高分子膜は、乾燥状態で、１００ｎｍ以上１００００ｎｍ以下の範囲内である膜厚を有することを特徴とするものである。
【発明の効果】
【０００８】
本発明によれば、貼付用シートにおいて、高分子膜を保持する支持枠の主面上の少なくとも一部に設けた粘着層が皮膚に接着し、貼付用シートを皮膚に仮固定することができ、貼付操作を容易にすることができる。
【図面の簡単な説明】
【０００９】
【図１】本発明の貼付用シートの一実施形態を示す平面図と断面図である。
【図２】本発明の貼付用シートの使用手順の一例を示す模式図である。
【図３】本発明の貼付用シートの他の実施形態を示す平面図である。
【図４】本発明の貼付用シートの高分子膜の形成工程を示す概略図である。
【発明を実施するための形態】
【００１０】
以下、本発明の貼付用シートの一実施形態について詳細に説明する。
【００１１】
本実施形態の貼付用シートは、高分子膜と、前記高分子膜の外周縁部の少なくとも一部に接して、前記高分子膜を保持する支持枠とを備え、前記支持枠の主面上の少なくとも一部に粘着層を有するものである。
【００１２】
本発明の貼付用シートの一実施形態について図面を参照して説明する。
【００１３】
図１（ａ）及び（ｂ）は本発明の貼付用シートの一例を示す概略平面図および断面図であり、図１（ｂ）は図１（ａ）のＡ−Ａ’断面図である。
【００１４】
図１（ａ）及び（ｂ）に示すように、本発明の貼付用シート１０は、高分子膜１と、高分子膜１の外周縁部の少なくとも一部と接して高分子膜１を保持する支持枠２とを有しており、主面とその反対側の裏面とを有する支持枠２の主面上の少なくとも一部に粘着層３が設けられている。ここで、本発明において、支持枠２の「主面」とは、後述するように貼付用シート１０を皮膚Ｓに仮固定する際に、皮膚Ｓと対向することとなる側の面のことを言う。
【００１５】
図２（ａ）〜（ｃ）は本発明の貼付用シート１０使用状態を示す模式図であり、皮膚Ｓに貼付する状態を示す模式図である。
【００１６】
図２（ａ）に示す貼付用シート１０を、図２（ｂ）に示すように、水で湿らせた皮膚Ｓの表面に、貼付用シート１０の高分子膜１の面を合せて、同時に、支持枠２に設けられた粘着層３の面を皮膚Ｓに接着させて貼付用シート１０を仮固定する。
【００１７】
次に、支持枠２の端部を持ち上ることによって、支持枠２と高分子膜１とが高分子膜１の外周部において分離して、図２（ｃ）に示すように、皮膚Ｓ上に高分子膜１を残す。
＜高分子膜＞
図１（ａ）及び（ｂ）に示すように、本発明の貼付用シート１０において、高分子膜１は、その高分子膜１の外周縁部の少なくとも一部に接して支持枠２が配置されており、支持枠２の主面上の少なくとも一部に粘着層３が設けられている。
【００１８】
ここで、高分子膜１は支持枠２により保持されていればよく、図１（ａ）に示すような支持枠２の開口Ｋを完全に塞いでいる状態以外に、高分子膜１の外周縁部の一部分が支持枠２から離れ高分子膜１と支持枠２との間に空隙がある状態であってもよい。
【００１９】
高分子膜１は、所定の厚さを有するものであり、乾燥状態で１００ｎｍ以上１００００ｎｍ以下の膜厚を有することが好ましい。ここで、「乾燥状態の高分子膜の膜厚が１００ｎｍ乃至１００００ｎｍの範囲内である」とは、例えば高分子膜が水を含んだ状態である場合には、乾燥させた高分子膜の膜厚が上記範囲内であればよく、実際の高分子膜の膜厚は上記範囲内でなくともよい。
【００２０】
図２（ｃ）に示すように皮膚Ｓの表面に貼付された高分子膜１は、皮膚Ｓの表面にシワが形成されてもシワの形状に追従して変形することができる。すなわち、本発明の貼付用シート１０によれば、乾燥状態の高分子膜１の膜厚が所定の範囲内であり、高分子膜１は非常に厚さが薄いため、皮膚等の生体または生体材料の表面への高い密着性を有しており、かつ、高い柔軟性を有している。
【００２１】
また支持枠と高分子膜の境界についてはメニスカスによって高分子膜の厚みが厚くなり部分的に上記範囲を超える場合があるが、乾燥状態の膜厚が上記範囲内である領域があれば本発明の貼付用シートを皮膚等に貼付することができる。
【００２２】
また、本発明の高分子膜は、泡膜を形成させてなるものである。
【００２３】
泡膜は、界面活性物質の水溶液からなる自立膜である。自立膜は他の支持体が存在しなくとも膜としての形成を保つことができる膜のことである。
【００２４】
また、高分子膜は、分子量約１万以上の高分子化合物を含むものであって、下記のような材料および形成方法によって形成されたものである。これらを適宜選択して用いることができる。
【００２５】
（１）ゲル原料を含む水溶液の泡膜を、水を含有する状態でゲル化して形成されたヒドロゲル膜である。ここで、「ゲル原料」は、水溶性を有し、かつ、界面活性を示すものであり、泡膜を形成可能なものである。
【００２６】
（２）ゲル原料を含む水溶液の泡膜を、水を含有する状態でゲル化したヒドロゲル膜を乾燥して形成された乾燥ゲル膜である。
【００２７】
（３）水溶性高分子化合物を含む水溶液の泡膜を乾燥して形成されたものである。
【００２８】
ここで、上記（１）及び（２）に記載の「ゲル原料を含む水溶液」、並びに上記（３）に記載の「水溶性高分子化合物を含む水溶液」の各々を、「泡膜形成用水溶液」と呼ぶ場合がある。
【００２９】
（１）ヒドロゲル膜
本発明の高分子膜１として、ヒドロゲル膜を用いることができる。
【００３０】
ヒドロゲル膜は、ゲル原料を含む水溶液の泡膜を、水を含有する状態でゲル化して形成されたものである。  ここで、「ヒドロゲル」とは、高分子が結合して形成された網目状構造物に多量の水が保持された状態のゲルを指す。
【００３１】
ゲル原料は、水溶性を有しかつ界面活性を示すものであり、泡膜を形成しゲル化可能なものであれば特に限定されるものではない。
【００３２】
ゲル原料は、単独でゲルを形成することが可能な化合物には限らず、添加された架橋剤の作用により架橋されゲルを形成する化合物であってもよい。ゲル化は、水素結合、イオン結合、配位結合、共有結合等の結合により化合物の分子間が結合されることにより生じるものであり、結合様式は特に限定されない。
【００３３】
ゲル原料は、高分子化合物であってもよいし低分子化合物であってもよいが、形成されたゲルは高分子化合物となるものである。
【００３４】
また、ゲル原料としては、生体に対する安全性が高いことが好ましい。
【００３５】
ゲル原料の低分子化合物としては、重合してゲルを形成するモノマー化合物等の重合性化合物が挙げられる。モノマー化合物としては１分子あたり１以上、好ましくは２以上、より好ましくは２〜４個の重合性官能基を有するモノマー化合物であれば特に限定されないが、具体例としてはアクリルアミド、Ｎ−イソプロピルアクリルアミド等が挙げられる。
【００３６】
上記の重合性官能基としては、連鎖重合または逐次重合が可能な官能基が挙げられ、特に連鎖重合性官能基が好ましい。連鎖重合性官能基は、ラジカル、カチオン、アニオン等の活性種を開始剤として連鎖重合する基を使用することができる。特に、炭素−炭素二重結合を有するエチレン系重合性官能基が好ましい。エチレン系重合性官能基としては、ビニル基、アクリロイル基、メタクリロイル基等が挙げられる。
【００３７】
ゲル原料の高分子化合物としては具体的にはゼラチン、コラーゲン、ペプチドハイドロゲル、ラミニン、コンドロネクチン、グリコサミノグリカン、プロテオグリカン、フィブリン、フィブブロネクチン、その他の細胞外マトリックス成分タンパク質等のゲル形成可能なタンパク質、アガロース、キトサン、アルギン酸、セルロース、メチルセルロース、カルボキシメチルセルロース等のゲル形成可能な多糖類、オリゴ核酸、ポリ核酸等の高分子化合物によるゲルが挙げられる。また、生体から抽出したものではなく、人工的に合成された生体由来材料模倣材料も用いることができる。例えば、各種の人工ペプチドおよびその誘導体、人工オリゴペプチドおよびその誘導体、人工ポリペプチドおよびその誘導体、人工多糖類およびその誘導体等が挙げられる。
【００３８】
また、上記のメチルセルロース、カルボキシメチルセルロース等の高分子化合物を用いる場合には、架橋剤を加えることによりゲルを形成することができる。
【００３９】
また、上記のゼラチンの起源は特に限定されないが、ブタの表皮、ブタの骨、牛の皮膚、牛の骨、魚等に由来するゼラチンを使用することができる。また、上記のコラーゲンの起源は特に限定されないが、ブタの皮膚、ブタの骨、牛の皮膚、牛の骨、魚等に由来するコラーゲンを使用することができる。また、上記のアガロースの起源は特に限定されないが、海藻等に由来するアガロースを使用することができる。
【００４０】
また、ヒドロゲル膜は、適宜、界面活性剤、乳化補助剤、湿潤剤等を含有していてもよい。界面活性剤、乳化補助剤、湿潤剤は、ゲル膜を形成する際に泡膜を安定化させる目的で使用されるものである。
【００４１】
界面活性剤としては、ショ糖脂肪酸エステル等の生体に対する安全性の高い界面活性剤が好ましい。乳化補助剤としては、メチルセルロース、グリセリン、ポリエチレングリコール、ポリビニルアルコール、スクロース、ポリグリセリン等の生体に対する安全性の高い乳化補助剤が好ましい。
【００４２】
さらに、ヒドロゲル膜は、医薬として有効な成分や化粧料として有効な成分等の皮膚等の生体に供給されるべき所望の成分を含有していてもよい。これらの成分は、ゲル膜において高分子の網目構造中に取り込まれ保持されることができる。
【００４３】
また、ヒドロゲル膜は、高分子化合物の網目構造を有しているため、医薬として有効な成分や化粧料として有効な成分等の皮膚等の生体に供給されるべき所望の成分を保持することが可能である。
【００４４】
また、ヒドロゲル膜は、その他に医薬品や化粧品の添加剤として油性成分、界面活性剤、保湿剤、増粘剤、色材、香剤、紫外線防止剤、抗菌剤、酸化防止剤、キレート剤、ｐｈ調整剤、酸化剤、還元剤、浸透剤、生理活性物質などを含有していてもよい。
【００４５】
ヒドロゲル膜の厚さは特に限定されないが、１００ｎｍ〜２００μｍの範囲内であることが好ましく、１μｍ〜２００μｍの範囲内であることがより好ましく、１μｍ〜１００μｍの範囲内であることがさらに好ましい。ヒドロゲル膜の厚さが上記範囲内である場合、膜の柔軟性が非常に高いため、皮膚等の微細な凹凸を有する表面への密着性が高く、貼付後に膜が剥がれ難いため有利である。
【００４６】
ここで、ヒドロゲル膜の厚さは、光学顕微鏡により膜−空気界面の位置を、焦点を合わせることで測定し、計測した値である。光学顕微鏡には、オリンパス社製のナノサーチ顕微鏡  ＯＬＳ３５００を用いることができる。
【００４７】
（２）乾燥ゲル膜
本発明の高分子膜１として、乾燥ゲルを用いることができる。
【００４８】
乾燥ゲル膜は、ゲル原料を含む水溶液の泡膜を、水を含有する状態でゲル化したヒドロゲル膜を乾燥させて形成されたものである。
【００４９】
ゲル原料については、上記ヒドロゲル膜に用いられたものと同様のものを用いることができる。
【００５０】
また、乾燥ゲル膜は、適宜、界面活性剤、乳化補助剤、湿潤剤等を含有していてもよい。界面活性剤、乳化補助剤、湿潤剤については、上記ヒドロゲル膜に用いられたものと同様のものを用いることができる。
【００５１】
さらに、乾燥ゲル膜は、医薬として有効な成分や化粧料として有効な成分等の皮膚等の生体に供給されるべき所望の成分を含有していてもよい。これらの成分は、ゲル膜において高分子の網目構造中に取り込まれ保持されることができる。
【００５２】
また、乾燥ゲル膜は、高分子化合物の網目構造を有しているため、医薬として有効な成分や化粧料として有効な成分等の皮膚等の生体に供給されるべき所望の成分を透過することが可能である。
【００５３】
乾燥ゲル膜の厚さは特に限定されないが、１００ｎｍ〜１０μｍの範囲内であることが好ましく、２００ｎｍ〜１μｍの範囲内であることがより好ましい。乾燥ゲル膜の厚さが上記範囲内である場合、膜の柔軟性が非常に高いため、皮膚等の微細な凹凸を有する表面への密着性が高く、貼付後に膜が剥がれ難いため有利である。また、乾燥ゲル膜の厚さが上記下限値以上である場合には光干渉による構造色が目視で観察できるため、極薄であるにも関わらず着色剤により着色しなくとも乾燥ゲル膜を目視により識別可能である。
【００５４】
ここで、乾燥ゲル膜の厚さの測定に際しては、カバーガラス表面を水で濡らし、乾燥ゲル膜をガラス表面に表面張力で密着させ、１時間真空乾燥し水を完全に揮発させ、光学顕微鏡により膜−空気界面とガラス表面の段差を測定し、乾燥ゲル膜の厚さとした。光学顕微鏡には、オリンパス社製のナノサーチ顕微鏡  ＯＬＳ３５００を用いることができる。
（３）水溶性高分子化合物
高分子膜１として、水溶性高分子化合物を含む水溶液の泡膜を乾燥して形成されたものを用いることができる。
【００５５】
水溶性高分子化合物としては、親水性部と疎水性部とを有する界面活性を持つポリビニルアルコール、ポリグルタミン酸、ポリアクリル酸、ポリメタクリル酸、ポリビニルピロリドン、ポリプロピレングリコール、ポリエチレングリコールのうち１種又は２種以上を組み合わせて用いることができる。
【００５６】
また、水溶性高分子化合物の水溶液に添加剤として、泡膜の安定化のため、トリエタノールアミン、ジエタノールアミン、エタノールアミン、エチレングリコールのうち１種又は２種以上を組み合わせて用いることができる。
【００５７】
さらに、水溶性高分子化合物により形成されたる高分子膜は、医薬として有効な成分や化粧料として有効な成分等の皮膚等の生体に供給されるべき所望の成分を含有していてもよい。また、水溶性高分子化合物の高分子膜は、医薬として有効な成分や化粧料として有効な成分等の皮膚等の生体に供給した後に、水洗により除去することが可能である。
【００５８】
＜高分子膜の形成方法＞
高分子膜の形成方法としては、所定の厚さを有する高分子膜を形成できる方法であれば特に限定されるものではなく、例えば、支持枠を用いて高分子膜の原料を含む泡膜形成用水溶液から泡膜を形成する方法がある。
【００５９】
本発明の高分子膜の泡膜を形成する方法について図４を参照にして説明する。
【００６０】
図４（ａ）、（ｂ）及び（ｃ）は高分子膜の形成工程を示す斜視図である。また、図４（ａ’）は図４（ａ）の平面図であり、図４（ｃ’）は図４（ｃ）の平面図である。
【００６１】
図４（ａ）及び（ａ’）に示すように、少なくとも１つの開口Ｋが形成された支持枠２を用意する。
【００６２】
次に図４（ｂ）に示すように、支持枠２を、泡膜形成用水溶液２０に浸し、引き揚げて、図４（ｃ）及び（ｃ’）に示すように、開口Ｋを塞ぐように張られた泡膜形成用水溶液２０の泡膜である高分子膜１を形成する。ここで、高分子膜１は、支持枠２の一部分を泡膜形成用水溶液２０に浸す方法などにより、高分子膜１の外周縁部の一部分が支持枠２から離れ高分子膜１と支持枠２との間に空隙がある状態のものを形成することができる。
【００６３】
＜支持枠＞
支持枠２は、高分子膜１を囲むように配置し高分子膜１を保持するものであって、支持枠の主面上の少なくとも一部に粘着層を有するものであればよい。また、泡膜を形成するための支持枠２として、高分子膜１が設けられていない状態では開口Ｋを有するものである（図４（ａ）、（ａ’））。
【００６４】
支持枠２の寸法については、支持枠２の高分子膜１を囲む内側は、開口Ｋの寸法と形状に応じて規定され、支持枠２の外側の寸法は内側より大きければよく、その形状は、円形、多角形（三角形、四角形など）など任意のものを適宜選択することができる。
【００６５】
支持枠２の開口Ｋは、高分子膜を泡膜を経由して形成するため、その寸法は最も広い部分の幅が１ｃｍ以上であることが好ましく３ｃｍ以上であることがより好ましい。また、開口Ｋの面積は１００ｍｍ2〜４００００ｍｍ2の範囲内であることが好ましく、３００ｍｍ2〜２０００ｍｍ2の範囲内であることがより好ましい。
【００６６】
支持枠２の開口Ｋの形状は特に限定されず、目的に応じて円形、多角形（三角形、四角形など）など任意の形状を適宜選択することができる。なかでも開口Ｋの形状は円形や、角部が丸味を帯びた多角形が好ましく、これらの形状の場合、泡膜の周縁にかかる応力を低減できるので、泡膜の安定性、取扱い易さを向上させることができる
支持枠２の材料としては、樹脂、ガラス、金属、セラミックなどの単体または以上の中から二種以上を組合せた複合体を用いることができる。
【００６７】
＜粘着層＞
粘着層３は、貼付用シート１０において、支持枠２の主面上の少なくとも一部に設けられていればよい。
【００６８】
図１（ａ）及び（ｂ）において、粘着層３は、貼付用シート１０において、高分子膜１の外周縁部の少なくとも一部に接して高分子膜１を保持する支持枠２の主面上の少なくとも一部に有するものである。
【００６９】
粘着層３の配置としては、図１（ａ）に示すように、四角形状の支持枠２の４辺の各辺に沿って帯状に、高分子膜１を挟んで対向する位置に設けることができる。
【００７０】
また、粘着層３の配置の例として、図３（ａ）に示すように、四角形状の支持枠２の４つの各コーナーに高分子膜１を挟んで対向する位置に設けることができる。
【００７１】
以上のように、粘着領域が貼付用シート１０の平面視上、高分子膜１を挟んで対向する位置にあることによって、貼付用シート１０を撓ませて対向する粘着層３の一方を接着してから対向する他方の粘着層３を接着することができ貼付操作が容易になるからである。
【００７２】
また、図３（ｂ）に示すように、粘着層３は、高分子膜１の周囲に連続して帯状に設けることができる。支持枠２上の一部に設けられた場合と比較して強固に被貼付体に固定できる利点がある。
【００７３】
図３（ｃ）に示すように、粘着層３が高分子膜１の周囲の全領域で、支持枠２の外周端部まで設けられた場合には、支持枠２上の一部に設けられた場合と比較して強固に被貼付体に固定できることや、被貼付体の様々な湾曲に合わせて膜を複雑に撓ませて被貼付体に固定し易くなる利点がある。
【００７４】
一方、図１（ａ）、図３（ａ）及び図３（ｂ）に示すように、支持枠２に設けられた粘着層３の平面視上外側の支持枠２に粘着領域がない場合は、貼付用シート１０を皮膚などの被貼付体から剥がす際に、支持枠２の端部の接着していない部分を摘んで剥がし易くなる利点がある。
【００７５】
粘着層３は、支持枠２の面上に粘着剤を層状に形成することにより得られる。
【００７６】
粘着層３に用いられる粘着剤は、膜を被貼付体に一時的に固定するために短時間だけ貼りつくことができれば特に制限はないが、例えば医療用粘着剤の分野で公知の粘着剤を用いることが好ましい。さらに粘着剤の材料として、医療用のホットメルト塗布可能なアクリル系粘着剤、ゴム系粘着剤、シリコーン系粘着剤を用いることが好ましく、常温時に固体で粘着性を有し、加熱して樹脂を溶融させる事で被着体に塗工することができる材料であり、無溶剤型であるため製品内に溶剤が残留するおそれがなく、皮膚への刺激等が少ない利点がある。
【００７７】
具体的には、上記のアクリル系粘着剤としては、例えば、２−エチルヘキシル（メタ）アクリレート、ヘキシル（メタ）アクリレート、ヘプチル（メタ）アクリレート、オクチル（メタ）アクリレート、ドデシル（メタ）アクリレート、ステアリル（メタ）アクリレート等を単量体成分とする（共）重合体が挙げられる。
また上記のゴム系粘着剤としては、例えば、スチレン−イソプレン−スチレン共重合体（ＳＩＳ）、スチレン−ブタジエン−スチレン共重合体（ＳＢＳ）、ＳＩＳを水素添加したＳＥＰＳ系ゴム等が挙げられる。
【００７８】
粘着層３の形成方法としては、支持枠２に印刷法などにより直接的に形成する方法や、予め別の基材に設けた粘着層３を支持枠２に転写法により間接的に形成する方法等を採用することができる。
【００７９】
上記のように粘着層３を設けることにより、貼付用シート１０を皮膚Ｓに接着する際に、高分子膜１が十分に皮膚Ｓに密着するまでの時間に、貼付用シート１０が粘着層３により皮膚Ｓの所定の箇所に仮固定されることにより、手などで貼付用シート１０を皮膚に押し付けておく必要がなく煩雑な操作を軽減することができる。
【実施例】
【００８０】
（実施例１）
１．支持枠の準備
５ｃｍ×５ｃｍ、厚さ２５０μｍのポリスチレン製フィルム（ＳＵＮＤＩＣ社製）を、中央に３．２ｃｍφの真円形の開口が形成されるように切り抜き、開口を有する支持枠（図４（ａ）及び（ａ’））を準備した。
２．泡膜形成用水溶液の準備
ゼラチン（シグマアルドリッチ社製）を純粋に２重量％の濃度となるように溶解して調製した泡膜形成用水溶液とした。
３．ヒドロゲル膜の形成
支持枠を３７℃でゾル状態である泡膜形成用水溶液に１秒間浸し（図４（ｂ）、泡膜形成用水溶液２０）、その後、支持枠が鉛直方向に平行となるように支持枠を泡膜形成用水溶液から、支持枠の開口に泡膜形成用水溶液の泡膜が形成されるように引き上げた。引き上げ後、速やかに、支持枠を４℃の温度条件に１０分間曝して泡膜形成用水溶液の泡膜をゲル化させることで、厚さ１０μｍのヒドロゲル膜を形成した。
４．貼付用シートの作成
支持枠の一方の主面上のコーナー部の４箇所に、予めフィルム基材上に設けたアクリル系粘着剤を含む層を転写して粘着層を形成して、貼付用シートを作成した（図３（ａ））。
５．貼付評価
上記で作成されたヒドロゲル膜について、ヒドロゲル膜が形成された支持枠の支持部分を掴んで、水で濡らしたヒト皮膚にヒドロゲル膜を載置し、同時に支持枠の粘着層をヒト皮膚に接着させて、数秒間〜数十秒間の後に、表面張力でヒドロゲル膜がヒト皮膚に密着し、次に支持枠部分を皮膚から遠ざけるとヒドロゲル膜が支持枠から分離し、ヒドロゲル膜だけを皮膚に容易に貼付することができた（図２（ａ）〜（ｃ））。また、ヒドロゲル膜が非常に薄いため曲面部位や屈折部位への貼付も可能で、指を曲げた状態で、水に湿らせた指関節に接触させ、同時に支持枠の粘着層をヒト皮膚に接着させて、数秒間〜数十秒間の後に、表面張力でヒドロゲル膜が曲面形状に追随するように密着し、貼付後の指の屈折の際もヒドロゲル膜がヒト皮膚に密着したまま剥がれることがなく、貼付後の見た目もほとんど目立たなかった。
（比較例１）
実施例１と同様に、支持枠にヒドロゲル膜を形成した。実施例１と異なり、支持枠には粘着層を形成しないで貼付用シートを作成した。
【００８１】
貼付評価において、上記で作成されたヒドロゲル膜について、ヒドロゲル膜が形成された支持枠の支持部分を掴んで、水で濡らしたヒト皮膚にヒドロゲル膜を載置し、次に支持枠部分を皮膚から遠ざけるとヒドロゲル膜が支持枠から分離しないで支持枠とともに剥がれた。
【００８２】
また、別の方法として、上記で作成されたヒドロゲル膜について、ヒドロゲル膜が形成された支持枠の支持部分を掴んで、水で濡らしたヒト皮膚にヒドロゲル膜を載置し、支持枠を手で押さえてヒドロゲル膜がヒト皮膚に密着するまで待機した後に、支持枠部分を皮膚から遠ざけるとヒドロゲル膜が支持枠から分離し、ヒドロゲル膜だけを皮膚に貼付することができたが、操作が煩雑であった。
（実施例２）
実施例１と同様にしてヒドロゲル膜を作成した。支持枠に固定された状態のヒドロゲル膜を４℃、１２０分間乾燥処理を行い、厚さ約４００ｎｍの乾燥ゲル膜を作成した。実施例１と同様にして支持枠に粘着層を設けて貼付用シートを作成した（図１（ａ））。ヒト皮膚への貼付についても、実施例１と同様の評価を得た。
【符号の説明】
【００８３】
１      高分子膜
２      支持枠
３      粘着層
１０    貼付用シート
２０    泡膜形成用水溶液
Ｋ      開口
Ｓ      皮膚
【図１】
2016011274.tif 000003
【図２】
2016011274.tif 000004
【図３】
2016011274.tif 000005
【図４】
2016011274.tif 000006